(57)【要約】【課題】カラーフィルターの作製工程の工程数を削減でき、耐熱性、耐光性及び耐薬品性を有するカラーフィルターの製造方法を提供することを目的とする。【解決手段】分子内に少なくとも１つ以上の重合可能な官能基を有する染料からなる着色剤と、高分子化合物と、重合開始剤と、溶剤とを含有してなる所定色の感光性着色樹脂組成物を用いて、プラスチック基材上にあらかじめ黒色顔料もしくは黒色染料等の遮光材で着色された樹脂ブラック層を熱転写法で形成した隔壁２１内にインクジェット法により所定色の着色画素パターン形成する工程を必要回数繰り返してカラーフィルターを作製する。【選択図】図１
2004020897.tif 000002
【特許請求の範囲】
【請求項１】
分子内に少なくとも１つ以上の重合可能な官能基を有する染料からなる着色剤と、高分子化合物と、重合開始剤と、溶剤とを含有してなる感光性着色樹脂組成物を用いて、プラスチック基材上にあらかじめ設けられた隔壁内にインクジェット法により着色画素パターン形成する工程を、必要回数繰り返してカラーフィルタを作製することを特徴とするカラーフィルターの製造方法。
【請求項２】
請求項１記載のカラーフィルターの製造方法において、インクジェット法により赤（Ｒ）、緑（Ｇ）、青（Ｂ）の各色の着色パターン層を形成した後、光照射、熱乾燥して着色画素パターンを形成することを特徴とするカラーフィルターの製造方法。
【請求項３】
前記隔壁が黒色顔料もしくは黒色染料等の遮光材で着色された樹脂ブラック層を熱転写法にて形成した樹脂ブラックパターンであることを特徴とする請求項１または２記載のカラーフィルターの製造方法。
【発明の詳細な説明】
【０００１】
【発明の属する技術分野】
本発明は、電界放射型表示装置、蛍光表示装置、プラズマディスプレイ（ＰＤＰ）及び液晶表示装置などのカラー表示装置用カラーフィルターに関するもので、特に着色画素パターンをインクジェット法により形成するカラーフィルターの製造方法に関するものである。
【０００２】
【従来の技術】
カラー表示装置用のカラーフィルターは様々なものがあるが、ここではカラー液晶ディスプレイ用カラーフィルターを代表例として説明する。カラー液晶ディスプレイは、時計・カメラ等の小面積のものから、コンピュータ端末表示装置・テレビ画像表示装置などの大面積のものまで広く使用されており、近年大面積の用途を中心としてカラー表示化が急速に進んでいる。カラーフィルターは液晶ディスプレイのカラー表示化には必要不可欠で、カラー液晶ディスプレイの性能を決める重要な部品であり、高精細な画像を表示するために様々な形に細かくパターニングされたものが用いられている。従来のカラーフィルターの製造方法としては、例えば、フォトプロセスを用いた染色法及び顔料分散法、インクジェット法、印刷法などが知られている。
【０００３】
現在、カラーフィルターの製造方法としては、フォトプロセスを用いた顔料分散法が一般的である。顔料分散法で得られたカラーフィルターは耐熱性、耐光性、耐薬品性に優れているが、フォトプロセスを使うため製造工程の工程数が多く、多岐にわたるのが難点である。
近年、プリンタで実用されてきたインクジェット法を表示装置用カラーフィルターの製造に適用する技術が提案されている。このインクジェット法でインキとして顔料を使用する場合、インクジェット法では微細ノズルからインクを吐出するという性格上ノズル詰まりが発生するため、顔料の粒子径および添加量に大きな制約がある。これに対して、染料は一般に溶剤やポリマーに可溶であり、インク中でも凝集などを起さずに安定しているが、耐熱性、耐光性及び耐薬品性に劣るといった問題を有する。
【０００４】
【発明が解決しようとする課題】
本発明は上記問題点に鑑み考案されたもので、カラーフィルターの作製工程の工程数を削減でき、耐熱性、耐光性及び耐薬品性を有するカラーフィルターの製造方法を提供することを目的とする。
【０００５】
【課題を解決するための手段】
本発明に於いて上記課題を達成するために、まず、請求項１では、分子内に少なくとも１つ以上の重合可能な官能基を有する染料からなる着色剤と、高分子化合物と、重合開始剤と、溶剤とを含有してなる感光性着色樹脂組成物を用いて、プラスチック基材上にあらかじめ設けられた隔壁内にインクジェット法により着色画素パターン形成する工程を、必要回数繰り返してカラーフィルタを作製することを特徴とするカラーフィルターの製造方法としたものである。
【０００６】
また、請求項２では、請求項１記載のカラーフィルターの製造方法において、インクジェット法により赤（Ｒ）、緑（Ｇ）、青（Ｂ）の各色の着色パターン層を形成した後、光照射、熱乾燥して着色画素パターンを形成することを特徴とするカラーフィルターの製造方法としたものである。
【０００７】
さらにまた、請求項３では、前記隔壁が黒色顔料もしくは黒色染料等の遮光材で着色された樹脂ブラック層を熱転写法にて形成した樹脂ブラックパターンであることを特徴とする請求項１または２記載のカラーフィルターの製造方法としたものである。
【０００８】
【発明の実施の形態】
以下本発明の実施の形態につき説明する。
請求項１に係る本発明のカラーフィルターの製造方法は、分子内に少なくとも１つ以上の重合可能な官能基を有する染料からなる着色剤と、高分子化合物と、重合開始剤と、溶剤とを含有してなる所定色の感光性着色樹脂組成物を用いて、プラスチック基材上にあらかじめ設けられた隔壁内にインクジェット法により所定色の着色画素パターン形成する工程を必要回数繰り返してカラーフィルターを作製するもので、着色画素パターンの形成がインクジェット法のみでできるため、カラーフィルターの製造工程を大幅に削減できる効果がある。
【０００９】
請求項２に係る本発明のカラーフィルターの製造方法は、インクジェット用のインキとして感光性着色樹脂組成物を用いているので、インクジェット法で隔壁内に着色画素パターンを形成した後は、紫外線照射及び熱乾燥で着色画素パターンを硬化することができるので、装置を簡易化できる。
【００１０】
請求項３に係る本発明のカラーフィルターの製造方法は、隔壁を熱転写法で形成するため、ドライプロセスにて隔壁を形成でき、工程を簡易化できる。
【００１１】
以下、本発明のカラーフィルターの製造方法について説明する。
図１（ａ）〜（ｄ）に、本発明のカラーフィルターの製造方法の一実施例を工程順に示す模式構成部分断面図を示す。
まず、黒色顔料もしくは黒色染料等の遮光材を樹脂、分散材及び溶媒からなる樹脂溶液に分散して隔壁組成物を作製し、所定厚のポリエステルフィルム等にグラビア印刷等で塗布し、所定厚の樹脂ブラック層を形成した熱転写シートを作製し、プラスチック基材１１上の所定位置に熱転写法にて所定幅、所定厚の樹脂ブラックパターンからなる隔壁２１を形成する（図１（ａ）参照）。
ここで、プラスチック基材１１としては、透明で、ある程度の強度及び着色液に侵されないものであれば何れのものも使用することができ、具体的には、ポリカーボネート板、ポリメチルメタクリレート板、ポリエステルフィルムなどを挙げることができるが、これらに限定されるものではない。
【００１２】
上記隔壁組成物に含有される樹脂は、サーマルヘッド等の熱媒体に対する適性と転写記録後の隔壁の耐久性を考慮して軟化点が７０℃から１５０℃の範囲のものを使用する。サーマルヘッドを使用して熱転写する場合の熱的条件は、通常３００〜４００℃で数ミリ秒であり、これを静的な条件に換算すると１００〜１５０℃で５秒となる。また、熱転写記録するためには樹脂ブラック層が溶解するまで加熱する必要がある。従って、サーマルヘッドから供給される熱量と、樹脂ブラック層の溶解状態を考慮すると、融点の上限は１５０℃となる。この上限以上の樹脂を使用すると、転写時により多くのエネルギーを必要とし、サーマルヘッドの寿命が極端に短くなる。又、下限を７０℃としたのは、転写後の隔壁の保有安定性を考慮したものであり、融点が７０℃以下のエポキシ樹脂を使用した場合、擦過時に隔壁が損傷する現象が生じる。具体例としては、アクリル系、ウレタン系、ポリエステル系、エポキシ系等が挙げられる。
【００１３】
また、遮光材は、黒色顔料、黒色染料、無機材料などであり、有機顔料、カーボンブラック、アニリンブラック、黒鉛、酸化チタン、鉄黒などを混合して用いられるものである。
【００１４】
また、分散剤は、非イオン性界面活性剤では、例えば、ポリオキシエチレンアルキルエーテルなど、また、イオン性界面活性剤では、例えば、アルキルベンゼンスルホン酸ナトリウム、ポリ脂肪酸塩、脂肪酸塩アルキルリン酸塩、テトラアルキルアンモニウム塩など、その他に、有機顔料誘導体、ポリエステルなどがあげられる。分散剤は一種類を単独で使用してもよく、また、二種類以上を混合して使用してもよい。
【００１５】
また、溶媒は、その塗布性、分散安定性などの点から、適宜選択して使用されるものであり、イソプロピルアルコール、トルエン、キシレン、エチルセロソルブ、エチルセロソルブアセテート、ジクライム、シクロヘキサノンなどがあげられる。
【００１６】
次に、分子内に少なくとも１つ以上の重合可能な官能基を有する赤色染料からなる着色剤、高分子化合物、重合開始剤及び溶剤とを混練して、赤色感光性樹脂組成物を作製し、インクジェット印刷装置にて、プラスチック基材１１上に設けられた隔壁２１内に赤色着色パターン層を形成し、光照射、熱乾燥して、赤色着色画素パターン３１Ｒを形成する（図１（ｂ）参照）。
【００１７】
次に、分子内に少なくとも１つ以上の重合可能な官能基を有する緑色染料からなる着色剤、高分子化合物、重合開始剤及び溶剤とを混練して、緑色感光性樹脂組成物を作製し、インクジェット印刷装置にて、プラスチック基材１１上に設けられた隔壁２１内に緑色着色パターン層を形成し、光照射、熱乾燥して、緑色着色画素パターン４１Ｇを形成する（図１（ｃ）参照）。
【００１８】
次に、分子内に少なくとも１つ以上の重合可能な官能基を有する青色染料からなる着色剤、高分子化合物、重合開始剤及び溶剤とを混練して、青色感光性樹脂組成物を作製し、インクジェット印刷装置にて、プラスチック基材１１上に設けられた隔壁２１内に青色着色パターン層を形成し、光照射、熱乾燥して、青色着色画素パターン５１Ｂを形成し、プラスチック基材１１上に、樹脂ブラックパターンからなる隔壁２１と赤色着色画素パターン３１Ｒと緑色着色画素パターン４１Ｇと青色着色画素パターン５１Ｂが形成されたカラーフィルターを得る（図１（ｄ）参照）。
【００１９】
上記、感光性樹脂組成物を構成している分子内に少なくとも１つ以上の重合可能な官能基を有する赤色、緑色、青色の染料の例としては、アントラキノン系染料、ニトロソ系染料、ニトロ系染料、アゾ系染料（モノアゾ系染料、ジアゾ系染料、トリアゾ系染料、ポリアゾ系染料）、アゾイック系染料、スチルベン系染料、カロテノイド系染料、ジフェニルメタン系染料、トリアリルメタン系染料、キサンテン系染料、アクリジン系染料、キノリン系染料、メチン系染料及びポリメチン系染料、チアゾール系染料、インダミン系染料及びインドフェノール系染料、アジン系染料、オキサジン系、チアジン系染料、サルファー系染料、ラクトン系染料、アミノケトン系染料、ヒドロキシケトン系染料、インジゴイド系染料、フタロシアニン系染料、天然有機色素物、酸化物系、無機色素物系などがあり、これらから適宜選択し使用することができる。
【００２０】
また、調色剤として用いることのできる染料の具体例としては、Ａｃｉｄ　　Ｒｅｄ　５２、８７、９２、１２２、４８６、Ｓｏｌｖｅｎｔ　　Ｒｅｄ８、２４、８３、１０９、１２５、１３２、Ｄｉｓｐｅｒｓｅ　　Ｒｅｄ　６０、７２、８８、２０６、Ｂａｓｉｃ　　Ｒｅｄ１２、２７、ＡｃｉｄＢｌｕｅ９、４０、８３、１２９、２４９、Ｓｏｌｖｅｎｔ　　Ｂｌｕｅ　２５、３５、３６、５５、６７、７０、Ｄｉｓｐｅｒｓｅ　　Ｂｌｕｅ５６、８１、６０、８７、１４９、１９７、２１１、２１４、Ｂａｓｉｃ　　Ｂｌｕｅ　１、７、２６、７７、Ａｃｉｄ　　Ｇｒｅｅｎ　１８、ＳｏｌｖｅｎｔＧｒｅｅｎ３、Ｂａｓｉｃ　　Ｇｒｅｅｎ１、Ａｃｉｄ　　Ｙｅｌｌｏｗ３８、９９、Ｓｏｌｖｅｎｔ　　Ｙｅｌｌｏｗ　２５、８８、８９、１４６、Ｄｉｓｐｅｒｓｅ　　Ｙｅｌｌｏｗ、４２、６０、８７、１９８、Ｂａｓｉｃ　Ｙｅｌｌｏｗ　２１などを挙げることができる。
【００２１】
また、上記感光性樹脂組成物を構成している高分子化合物の例としては、一般に（メタ）アクリル酸や２−ヒドロキシエチル、アクリルアミド、Ｎ−ビニルピロリドンやアンモニウム塩を有するモノマーなどに代表されるような親水性のモノマーと（メタ）アクリル酸エステル、酢酸ビニル、スチレン、Ｎ−　ビニルカルバゾール、などに代表されるような親油性のモノマーとを適度な混合比で既知の手法で共重合した高分子結合体が知られている。これらの高分子結合体はエチレン性の不飽和基を有するラジカル重合性のモノマーやオキシラン環或いはオキセタン環を有するカチオン重合性のモノマー、ラジカル発生剤或いは酸発生剤や塩基発生剤との組み合わせによってネガ型、すなわち光照射によって硬化するタイプの感光性樹脂組成物として用いることができる。
【００２２】
また、上記感光性樹脂組成物を構成している重合開始剤としては、分子内に少なくとも１つ以上の重合可能な官能基を有する染料の該官能基によって異なる。即ち、該官能基がエチレン性不飽和結合の如くラジカル重合性の官能基であればラジカル発生剤が有効であり、オキシラン環やオキセタン環のようなカチオン重合性の官能基であれば酸発生剤や塩基発生剤が有効である。
【００２３】
ラジカル発生剤の具体例としては、ジフェニルヨードニウム、ジトリルヨードニウム、フェニル（ｐ−アニシル）ヨードニウム、ビス（ｍ−ニトロフェニル）ヨードニウム、ビス（ｐ　−ｔｅｒｔ−ブチルフェニル）ヨードニウム、ビス（ｐ　−クロロフェニル）ヨードニウムなどのヨードニウムのクロリド、ブロミド、あるいはホウフッ化塩、ヘキサフルオロフォスフェート塩、ヘキサフルオロアルセネート塩等のヨ−ドニウム塩、トリアリールスルホニウム塩、トリアリールホスホニウム塩、さらに鉄アレーン錯体等の他に、ｔｅｒｔ−　ブチルペルオキシ−　ｉｓｏ−　ブタレ−ト、２，　５−　ジメチル−　２，　５−　ビス（ベンゾイルジオキシ）ヘキサン、１，　４−　ビス［α−　（ｔｅｒｔ−　ブチルジオキシ）−　ｉｓｏ−　プロポキシ］ベンゼン、ジ−　ｔｅｒｔ−　ブチルペルオキシド、２，　５−　ジメチル−２，　５−　ビス（ｔｅｒｔ−　ブチルジオキシ）ヘキセンヒドロペルオキシド、α−（ｉｓｏ−　プロピルフェニル）−　ｉｓｏ−　プロピルヒドロペルオキシド、２，　５−　ビス（ヒドロペルオキシ）−　２，　５−　ジメチルヘキサン、ｔｅｒｔ−　ブチルヒドロペルオキシド、１，　１−　ビス（ｔｅｒｔ−　ブチルジオキシ）−　３，　３，　５−トリメチルシクロヘキサン、ブチル−　４，　４−　ビス（ｔ−ブチルジオキシ）バレレ−ト、シクロヘキサノンペルオキシド、２，　２’，５，　５’−テトラ（ｔｅｒｔ−　ブチルペルオキシカルボニル）ベンゾフェノン、３，　３’，４，　４’−テトラ（ｔｅｒｔ−　ブチルペルオキシカルボニル）ベンゾフェノン、３，　３’，４，　４’−テトラ（ｔｅｒｔ−　アミルペルオキシカルボニル）ベンゾフェノン、３，　３’，４，　４’−テトラ（ｔｅｒｔ−　ヘキシルペルオキシカルボニル）ベンゾフェノン、３，　３’−ビス（ｔｅｒｔ−　ブチルペルオキシカルボニル）−　４，　４’−ジカルボキシベンゾフェノン、ｔｅｒｔ−　ブチルペルオキシベンゾエ−ト、ジ−　ｔｅｒｔ−　ブチルジペルオキシイソフタレ−トなどの有機過酸化物や、９，　１０−　アンスラキノン、１−　クロロアンスラキノン、２−　クロロアンスラキノン、オクタメチルアンスラキノン、１，　２−　ベンズアンスラキノンなどのキノン類や、ベンゾインメチル、ベンゾインエチルエーテル、α−　メチルベンゾイン、α−　フェニルベンゾインなどのベンゾイン誘導体などを挙げることができる。
【００２４】
また、酸発生剤の具体例としては、上記のラジカル発生剤の内、ジアリ−ルヨ−ドニウム塩、トリアリ−ルスルホニウム塩、トリアリ−ルホスホニウム塩、鉄アレーン錯体などを用いることができる。
【００２５】
また、光塩基発生剤の具体例としては、ビス［［（２−ニトロベンジル）オキシ］カルボニルヘキサン−１，６−ジアミン、ニトロベンジルシクロヘキシルカルバメート、ジ（メトキシベンジル）ヘキサメチレンジカルバメート等の化合物があげられる。
【００２６】
さらにまた、着色組成物に添加使用される重合性モノマーとしては、エチレン性不飽和基を有するラジカル重合性のモノマーやオキシラン環またはオキセタン環を有するカチオン重合性のモノマーがある。
エチレン性不飽和基を有するラジカル重合性のモノマーの具体例としては、構造単位中にエチレン性の不飽和結合を少なくとも１個以上含むものであり、１官能であるビニルモノマーの他に多官能ビニルモノマーを含むものであり、またこれらの混合物であってもよい。具体的には、（メタ）アクリル酸、イタコン酸、マレイン酸、（メタ）アクリルアミド、ジアセトンアクリルアミド、２−ヒドロキシエチル（メタ）アクリレート等の高沸点ビニルモノマー、さらには、脂肪族ポリヒドロキシ化合物、例えば、エチレングルコール、ジエチレングルコール、トリエチレングリコール、テトラエチレングリコール、プロピレングリコール、ジプロピレングリコール、トリプロピレングリコール、テトラプロピレングリコール、ネオペンチルグリコール、１，３−プロパンジオール、１，４−ブタンジオール、１，５−ペンタンジオール、１，６−ヘキサンジオール、１，１０−デカンジオール、トリメチロールプロパン、ペンタエリスリトール、ジペンタエリスリトール、ソルビトール、マンニトールなどのジあるいはポリ（メタ）アクリル酸エステル類等やジメチロールトリシクロデカンモノアクリレートやジメチロールトリシクロデカンジアクリレート等の脂環式モノマーや、芳香族ポリヒドロキシ化合物、例えばヒドロキノン、レゾルシン、カテコール、ピロガロール、ビスフェノールＡ等のジあるいはポリ（メタ）アクリル酸エステル、イソシアヌル酸のエチレンオキシド変性（メタ）アクリル酸エステル等の他に２−　フェノキシエチルアクリレート、２−　フェノキシエチルメタクリレート、フェノールエトキシレートモノアクリレート、ｐ−　クロロフェニルアクリレートなどが挙げられるが、これらに限定されるものではない。この内、常温、常圧で液体で且つ沸点が１００℃以上であるものがより好ましい。また、これらは必要に応じて２種類以上を混合して用いても構わない。
【００２７】
オキシラン環またはオキセタン環を有するカチオン重合性のモノマーの具体例としては、旭電化工業社製のアデカ・レジンＥＰ−４９００、ＥＰ４０８０、ＥＰ−４０００ＥＤ−５０５、ＥＤ−５０６、大日本インキ化学社製のエピクロンＳ−１２９、４３０、４３０−Ｌ、７２５、７２０、７０５、７０７、１６００、東都化成社製のエポトートＹＤＦ−１７０、１７５、２００１、２００４、ＹＨ−４３４、ＹＨ−４３４Ｌ、ＳＴ−３０００、ＹＤ−７１６、ＹＤ−３００、ＰＧ−２０２、ＰＧ−２０７、ＹＤ−１７１、ＹＤ１７２、チバ・スペシャルティ・ケミカルズ社製のアラルダイトＰＹ−３０６、ＭＹ−７２０、ＸＮ１０３４、ＤＹ０２２、ＣＹ１８４、ＣＹ１９２、ＣＹ１７９、ＣＹ１７７、ＣＹ１７５、ＰＴ８１０、油化シェルエポキシ社製のエピコート８０７、１０３１、ＹＸ−４０００、６０４、ＹＤＥ２０５、１９１Ｐ、１９０Ｐ、８７１、８７２、ＲＸＥ１５、住友化学社製のスミエポキシＥＬＭ−４３４、　　ＥＬＭ−４３４ＨＶ、ＥＬＭ−１２０、三井化学社製のＥＰＯＭＩＫＲ７１０、Ｒ５４０、Ｒ５０８、Ｒ５３１、日本化薬社製のＧＡＮ、ＧＯＴ、ＡＫ−６０１、東亜合成化学社製の３ーエチルー３ーヒドロキシメチルオキセタン、１、４ービス（（３ーエチルー３ーオキセタニルメトキシ）メチル）ベンゼンなどを挙げることができる。
【００２８】
また、上記感光性樹脂組成物を構成している溶剤種としては、インクジェット印刷における適性な表面張力範囲３５ｍＮ／ｍ以下で、且つ、沸点が１３０℃以上のものが好ましい。表面張力が３５ｍＮ／ｍ以上であるとインクジェット吐出時のドット形状の安定性に著しい悪影響を及ぼし、また、沸点が１３０℃以下であるとノズル近傍での乾燥性が著しく高くなり、その結果、ノズル詰まり等の不良発生を招くので好ましくない。具体的には、２−メトキシエタノール、２−エトキシエタノール、２−ブトキシエタノール、２−エトキシエチルアセテート、２−ブトキシエチルアセテート、２−メトキシエチルアセテート、２−エトキシエチルエーテル、２−（２−エトキシエトキシ）エタノール、２−（２−ブトキシエトキシ）エタノール、２−（２−エトキシエトキシ）エチルアセテート、２−（２−ブトキシエトキシ）エチルアセテート、２−フェノキシエタノール、ジエチレングリコールジメチルエーテルなどを挙げることができる。また、必要に応じて２種類以上の溶剤を混合して用いても構わない。
【００２９】
【実施例】
以下、実施例により本発明を詳細に説明する。
まず、熱転写法の転写シートを作製するため、下記の組成配合処方で隔壁組成物を作製した。
〜隔壁組成物処方〜
・樹脂バインダー　　　　　　　　　　　　　　　　　　　　　　８部
（デンカブチラール＃２０００−Ｌ：電気化学工業（株）製）
・遮光材：黒色顔料（カーボンブラック）　　　　　　　　　　　８部
・分散助剤　　　　　　　　　　　　　　　　　　　　　　　０．５部
（ソルスパースＳ−２００００：ＩＣＩジャパン（株）製）
・溶剤（ｎ−プロピルアルコール）　　　　　　　　　　　　　　　　　７０部
次に、４．５μｍ厚の透明ポリエチレンテレフタレートフィルム（ルミラー：東レ（株）製）上に、上記処方の隔壁組成物をグラビアコーティングにより塗布、乾燥し、１．０μｍ厚の樹脂ブラック層が形成された熱転写シートを作製した。この熱転写シートを用いて、４００ｄｐｉサーマルシュミレーターにより樹脂ブラック層をプラスチック基材１１上にパターン転写して、高さ１μｍ、線幅２０μｍ、ピッチ９０μｍの樹脂ブラックストライプパターンからなる隔壁２１を形成した（図１（ａ）参照）。
【００３０】
＜実施例１＞
まず、２−ヒドロキシエチルメタアクリレート２０重量部、メチルメタアクリレート５０重量部、メタクリル酸１５重量部をシクロヘキサノン３００重量部に溶解し、アゾイソブチロニトリル０．５重量部を加え、窒素雰囲気下、６０℃で１０時間反応させ、高分子結合体を得た。この高分子結合体の溶液をｎ−ヘキサン中で沈殿精製、減圧乾燥し、３元共重合体からなる高分子化合物を得た。このようにして得られた高分子化合物を用いて、下記に示す赤、緑、青３色の着色感光性樹脂組成物を作製した。
【００３１】
赤色感光性樹脂組成物：
ベンゼン中で、ＳｏｌｖｅｎｔＲｅｄ２４をＮ−ブロモスクシンイミドと８０℃で２時間反応させ、得られたジブロモ体をトリフェニルフォスフィン、続いてホロムアルデヒドで処理することにより中間体を得た。これをメタクリル酸無水物で処理し、目的とする重合可能な官能基、エチレン性不飽和基を１分子中に少なくとも２つ以上含有する赤色染料を合成した。この赤色染料７重量部、高分子化合物８重量部、ペンタエリスリトールトリアクリレート５重量部、光開始剤ＩＲＧＣＵＲＥ１８４（チバ・スペシャルティ・ケミカルズ製）１重量部、乳酸ブチル８０重量部を室温で３時間撹拌し、１．５μｍのメンブランフィルタで濾過することで赤色感光性樹脂組成物を得た。
【００３２】
緑色感光性樹脂組成物：
ベンゼン中で、ＳｏｌｖｅｎｔＧｒｅｅｎ３をＮ−ブロモスクシンイミドと８０℃で２時間反応させた。得られたジブロモ体をトリフェニルフォスフィン、続いてホロムアルデヒドで処理することにより中間体を得た。これをメタクリル酸無水物で処理し、目的とする重合可能な官能基、エチレン性不飽和基を１分子中に少なくとも２つ以上含有する緑色染料を合成した。この緑色染料８重量部、高分子化合物７重量部、ペンタエリスリトールトリアクリレート５重量部、光開始剤ＩＲＧＣＵＲＥ１８４（チバ・スペシャルティ・ケミカルズ製）１重量部、乳酸ブチル８０重量部を室温で３時間撹拌し、１．５μｍのメンブランフィルタで濾過することで緑色感光性樹脂組成物を得た。
【００３３】
青色感光性樹脂組成物：
４，４’−ジアミノベンゾフェノンとアクリル酸クロライドを反応させ、４，４’−ジ（アクリロニロキシアミノ）ベンゾフェノンを得た。更に、これに４−アミノマグネシウムブロムナフタレンを反応させ、続いて塩酸で処理することにより中間体を得た。これをメタクリル酸無水物で処理し、目的とする重合可能な官能基、エチレン性不飽和基を１分子中に少なくとも２つ以上含有する青色染料を合成した。この青色染料７重量部、高分子化合物８重量部、ペンタエリスリトールトリアクリレート５重量部、光開始剤ＩＲＧＣＵＲＥ１８４（チバ・スペシャルティ・ケミカルズ製）１重量部、乳酸ブチル８０重量部を室温で３時間撹拌し、１．５μｍのメンブランフィルタで濾過することで青色感光性樹脂組成物を得た。
【００３４】
次に、隔壁２１が形成されたプラスチック基材１１上に１２ｐｌ（ピコリットル）、１８０ｄｐｉのノズルヘッド（セイコーインスツルメンツ社製）を搭載したインクジェット印刷装置にて、上記赤色感光性樹脂組成物を吐出して、隔壁２１内に赤色着色パターン層を形成し、光照射、熱乾燥して赤色着色画素パターン３１Ｒを、後同様にして、緑色感光性樹脂組成物及び青色感光性樹脂組成物を順次吐出して、緑色着色画素パターン４１Ｇ、青色着色画素パターン５１Ｂを形成して、プラスチック基材１１上に赤色着色画素パターン３１Ｒ、緑色着色画素パターン４１Ｇ及び青色着色画素パターン５１Ｂが形成されたカラーフィルターを得た。
赤色、緑色及び青色の着色画素パターンをインクジェット法で作製したが、ノズルヘッドからの吐出は安定しており、着色画素パターン作成中ノズル詰まりは一度も発生しなかった。
【００３５】
＜実施例２＞
実施例１における各色の着色感光性樹脂組成物に含まれるペンタエリスリトールトリアクリレートの代りにジペンタエリスリトールヘキサアクリレートを用いる以外は、実施例１と同様にして、プラスチック基材１１上に赤色着色画素パターン３１Ｒ、緑色着色画素パターン４１Ｇ及び青色着色画素パターン５１Ｂが形成されたカラーフィルターを得た。
赤色、緑色及び青色の着色画素パターンをインクジェット法で作製したが、ノズルヘッドからの吐出は安定しており、着色画素パターン作成中ノズル詰まりは一度も発生しなかった。
【００３６】
＜実施例３＞
実施例１における各色の着色感光性樹脂組成物に含まれるペンタエリスリトールトリアクリレートの代りに３，４−エポキシシクロヘキシルメチル−３，４−エポキシシクロヘキサンカルボキシレートを、また光開始剤ＩＲＧＣＵＲＥ１８４（チバ・スペシャルティ・ケミカルズ製）の代りにジフェニルヨ−ドニウムヘキサフルオロホスフェ−トを用いる以外は、実施例１と同様にして、プラスチック基材１１上に赤色着色画素パターン３１Ｒ、緑色着色画素パターン４１Ｇ及び青色着色画素パターン５１Ｂが形成されたカラーフィルターを得た。
赤色、緑色及び青色の着色画素パターンをインクジェット法で作製したが、ノズルヘッドからの吐出は安定しており、着色画素パターン作成中ノズル詰まりは一度も発生しなかった。
【００３７】
上記実施例１〜実施例３で得られたカラーフィルタは、分光特性、コントラスト比に優れ、且つ耐候性、耐薬品性にも優れるものであった。耐光性はカーボンアークを照射し、１００時間後の染料の残存率から評価した。耐薬品性に関しては、エタノール、１Ｎ塩酸水溶液、１Ｎ−ＮａＯＨ水溶液に５分間浸漬した後のスペクトル変化から判断した。
実施例１〜実施例３で得られたカラーフィルタの各色の着色画素パターンの耐性評価結果を表１に示す。
【００３８】
【表１】
2004020897.tif 000003
【００３９】
表１に示すように、いずれの場合も良好な結果が得られた。
【００４０】
【発明の効果】
本発明のカラーフィルターの製造法では、インクジェット法で各色の着色画素パターンを形成し、インキとして着色感光性樹脂組成物を使用しているため、各色の着色パターン層を形成した後のパターン硬化が光照射と、熱乾燥でできるため、カラーフィルターの作製工程の工程数を従来のフォトプロセスと比較すると大幅に削減できる。
また、着色画素パターンが分子内に少なくとも１つ以上の重合可能な官能基を有する染料を用いた各色の着色感光性樹脂組成物で形成されているため、インクジェット法で着色パターン形成時のインクジェット吐出時の安定性があり、分光特性、表示コントラスト比に優れ、且つ耐光性、耐薬品性に優れたカラーフィルターを得ることができる。
【図面の簡単な説明】
【図１】（ａ）〜（ｄ）は、本発明のカラーフィルターの製造方法の一実施例を示す模式構成部分断面図である。
【符号の説明】
１１……プラスチック基材
２１……隔壁
３１Ｒ……赤色着色画素パターン
４１Ｇ……緑色着色画素パターン
５１Ｂ……青色着色画素パターン
【図１】
2004020897.tif 000004